(57)【要約】【課題】調湿建材全体における調湿材の配合量多くすることなく吸湿初期の吸湿スピードを高めることができると共に強度の低下を招かない。【解決手段】調湿建材１の主体を構成するための硬化性主材に調湿材を配合した原料を硬化して形成した調湿建材１において、調湿材の配合量を厚み方向において表面側が高くなるように傾斜をつける。【選択図】　　　　図１
2004076341.tif 000002
【特許請求の範囲】
【請求項１】
調湿建材の主体を構成するための硬化性主材に調湿材を配合した原料を硬化して形成した調湿建材において、調湿材の配合量を厚み方向において表面側が高くなるように傾斜をつけたことを特徴とする調湿建材。
【請求項２】
表面側の調湿材の配合量を４０〜６０％として成ることを特徴とする請求項１記載の調湿建材。
【請求項３】
調湿材が珪藻土であることを特徴とする請求項１又は請求項２記載の調湿建材。
【請求項４】
調湿建材の主体を構成するための硬化性主材に調湿材を配合した原料として調湿材の配合量の異なる原料ペーストを複数種類用意し、調湿材の配合量の少ない原料ペーストから調湿材の配合量の多い原料ペーストという順に、又は、調湿材の配合量の多い原料ペーストから調湿材の配合量の少ない原料ペーストという順に重ねて硬化させることを特徴とする調湿建材の製造方法。
【請求項５】
下側の原紙の上に調湿材の配合量の少ない原料ペーストから調湿材の配合量の多い原料ペーストという順に、又は、調湿材の配合量の多い原料ペーストから調湿材の配合量の少ない原料ペーストという順に重ね、その後に上側の原紙を重ねて、上下の原紙の間にサンドイッチして硬化させることを特徴とする請求項４記載の調湿建材の製造方法。
【発明の詳細な説明】
【０００１】
【発明の属する技術分野】
本発明は、住宅用の内装材として用いられる調湿建材及び調湿建材の製造方法に関するものである。
【０００２】
【従来の技術】
日本の住宅は、近年気密が高まったことで室内の湿度が高い状態が続くようになっている。その結果、結露が発生しやすくなり、アレルギーの原因となるカビやダニの発生を招くなど健康に悪い影響を及ぼしている。
【０００３】
また、逆にこの高湿度の状態を防ぐためにエアコンや除湿機などを過剰に使用し、その結果として室内が過乾燥になることもある。
【０００４】
そこで、この問題を解決するために、珪藻土などの調湿材を配合した壁材を使用することで調湿力を高めた調湿建材が使用されるようになった。これにより室内の相対湿度を６０〜８０％の快適な範囲に保てるようにしている。
【０００５】
しかしながら、外壁に面したような部分で、しかも断熱が不十分であるような条件の悪い場所では、従来使用されている調湿建材の調湿力では使用しても結露の発生を招くことがある。
【０００６】
結露の発生を防ぐには、調湿建材の吸湿能力、特に吸湿初期の吸湿スピードを高めることが効果的であるが、調湿建材において吸湿初期の吸湿スピードを高めるには、調湿材の配合量を多くするか、あるいは調湿効果の高い調湿材を使用することが考えられるが、どちらもコストが高くなるという問題がある。また、調湿材の配合量を多くするとその分建材の主体を構成するための硬化性主材の配合量が少なくなり、この結果、調湿建材の強度の低下を招き、例えば壁材として必要な強度が得られないという問題がある。
【０００７】
【発明が解決しようとする課題】
本発明は上記の点に鑑みてなされたものであり、調湿建材全体における調湿材の配合量多くすることなく吸湿初期の吸湿スピードを高めることができると共に強度の低下を招かない吸湿建材及び吸湿建材の製造方法を提供することを課題とするものである。
【０００８】
【課題を解決するための手段】
上記課題を解決するために本発明に係る吸湿建材は、調湿建材１の主体を構成するための硬化性主材に調湿材を配合した原料を硬化して形成した調湿建材１において、調湿材の配合量を厚み方向において表面側が高くなるように傾斜をつけたことを特徴とするものである。このような構成とすることで、調湿建材１全体における調湿材の配合量を増やすことなく表面側の調湿材の配合量を高くできて、調湿建材１の吸湿初期の吸湿スピードを高めることができるものであり、しかも、上記のように調湿建材１全体における調湿材の配合量を増やす必要がないので調湿建材１の主体を構成するための硬化性主材の配合量が低下せず、これにより調湿建材１の強度の低下を招くことがないものである。また、調湿建材１全体における調湿材の配合量を増やす必要がないので、コストも高くならないものである。
【０００９】
また、表面側の調湿材の配合量を４０〜６０％とすることが好ましい。このような構成とすることで、調湿建材１の吸湿初期の吸湿スピードを高め、且つ強度の低下を招かないようにできるものである。
【００１０】
また、調湿材が珪藻土であることが好ましい。このような構成とすることで、材料コストを低減できるものである。
【００１１】
また、本発明の調湿建材の製造方法は、調湿建材１の主体を構成するための硬化性主材に調湿材を配合した原料として調湿材の配合量の異なる原料ペーストを複数種類用意し、調湿材の配合量の少ない原料ペーストから調湿材の配合量の多い原料ペーストという順に、又は、調湿材の配合量の多い原料ペーストから調湿材の配合量の少ない原料ペーストという順に重ねて硬化させることを特徴とするものである。このような方法を採用することで、調湿材の配合量の異なる原料ペーストを調湿材の配合量の高い順又は低い順に重ねるという簡単な方法で、上記のような特徴を備えた調湿材の配合量を表面側が高くなるように傾斜をつけた調湿建材１を製造できるものである。
【００１２】
また、下側の原紙２の上に調湿材の配合量の少ない原料ペーストから調湿材の配合量の多い原料ペーストという順に、又は、調湿材の配合量の多い原料ペーストから調湿材の配合量の少ない原料ペーストという順に重ね、その後に上側の原紙３を重ねて、上下の原紙３、２の間にサンドイッチして硬化させることも好ましい。このような方法を採用することで、上下の原紙３、２間にサンドイッチすることで、簡単な方法で上記のような特徴を備えた調湿材の配合量を表面側が高くなるように傾斜をつけた調湿建材１を製造できるものである。
【００１３】
【発明の実施の形態】
以下、本発明を添付図面に示す実施形態に基づいて説明する。
【００１４】
本発明の調湿建材１は、調湿建材１の主体を構成するための硬化性主材に調湿材を配合した原料を硬化して形成したものである。
【００１５】
調湿建材１の主体を構成するための硬化性主材としては例えば石膏、珪酸カルシウム、スラグセメント、スラグ石膏等を使用できる。また、調湿材としては珪藻土を使用することができる。珪藻土は調湿性能が良く、しかも、原料コストが安いので好ましい。
【００１６】
上記のような調湿建材１の主体を構成するための硬化性主材に調湿材を配合した原料を硬化して形成した調湿建材１において、調湿材の配合量を厚み方向において表面側が高くなるように傾斜をつけてある。
【００１７】
調湿材の配合量を厚み方向において表面側が高くなるように傾斜をつけるに当たっては、調湿建材１を多層構造とし、この多層構造の調湿建材１の各層における調湿材の配合割合を異ならせ、表面側の層ほど調湿材の配合量が高くなっている。
【００１８】
図１の実施形態においては、多層構造の調湿建材１として表層１ａ、中層１ｂ、裏層１ｃの３層構造の調湿建材１が示してあり、裏層１ｃから表層１ａに向かって順に調湿材（珪藻土）の配合量を多くしている。
【００１９】
このように表層１ａの調湿材の配合量を多くすることで、調湿建材１の吸湿初期の吸湿スピードを高めることができ、また、配合量を表面側が高くなるように厚み方向に傾斜させることで調湿建材１全体における調湿材の配合量を増やすことなく調湿スピードを高めることができるものである。
【００２０】
次に、上記のような調湿建材１の製造方法につき説明する。本実施形態においては、調湿建材１の主体を構成するための硬化性主材として石膏を用いている。原料石膏をドライヤーで１００℃前後で乾燥させて水分を取り除く。次に、この原料石膏を焼成炉で１７０〜１８０℃で焼成し、その後、原料石膏を粉砕機に送って微粒子に粉砕する。次に、微粒子の原料石膏をサイロに送り、サイロからミキサーに搬入する。このミキサーで原料石膏に粉末の珪藻土と混和材及び水を混入してミキシングして原料ペーストを得るものである。この場合、各層（表層１ａ、中層１ｂ、裏層１ｃ）毎に原料石膏と珪藻土との混合割合の異なるもの、つまり、珪藻土の混合量の異なる複数種類の原料ペーストを得るものである。一例を挙げると、珪藻土の配合量は表層１ａで４０〜６０％、中層１ｂで３０％、裏層１ｃで０〜２０％にして全体の平均が３０％程度になるようにするのが好ましい。なお、上記原料ペーストを調整するに当たり、水は石膏１００部に対して６５〜８０部、混和剤は１部混合するものであり、混和剤としては気泡剤、減水剤を含んだエマルジョンを入れるものである。
【００２１】
上記のようにして珪藻土の配合量が異なる複数種類の原料ペーストを調整し、この複数種類の原料ペーストを図２に示す装置に設けた複数のホッパ４ａ、４ｂ、４ｃに供給する。図２に示す装置において、製造ラインの始端部から製造ラインの流れ方向に下側の原紙２が供給される。この下側の原紙２の供給部分よりも製造ラインの流れ方向の前方位置に成形ローラ５が配置してあり、この成形ローラ５部分に製造ラインの流れ方向に移動する下側の原紙２の上方において上側の原紙３が製造ラインの流れ方向に供給されるようになっている。下側の原紙２の供給部分（製造ラインの始端部）と成形ローラ５との間において供給される下側の原紙２の上方位置に上記複数のホッパ４ａ、４ｂ、４ｃが配置してある。ここで、添付図面に示す実施形態では製造ラインの流れ方向において後方側から前方側に順に表層用原料ペーストを供給するホッパ４ａ、中層用原料ペーストを供給するホッパ４ｂ、裏層用原料ペーストを供給するホッパ４ｃが並べて配置してある。
【００２２】
そして、製造ラインの流れ方向に供給される下側の原紙２上にまずホッパ４ａから表層用原料ペーストを流下して積層し、次に、表層用原料ペーストの上にホッパ４ｂから中層用原料ペーストを流下して積層し、次に、中層用原料ペーストの上に裏層用原料ペーストを流かして積層する。このようにして下から順に表層用原料ペースト、中層用原料ペースト、裏層用原料ペーストを積層して３層にする。このように３層に重なった原料ペーストを成形ローラ５で所定の厚みにすると共に成形ローラ５部分に上の原紙３を供給して裏層用原料ペーストの上に上の原紙３を重ねて下の原紙２と上の原紙３とでサンドイッチした状態でベルトコンベア６上で硬化させ、その後、切断機７により所定長さに切断し、乾燥機８により乾燥して、本発明の調湿建材１を製造するのである。
【００２３】
なお、上記実施形態においては、製造ラインの流れ方向において後方側から前方側に順に表層用原料ペーストを供給するホッパ４ａ、中層用原料ペーストを供給するホッパ４ｂ、裏層用原料ペーストを供給するホッパ４ｃが並べて配置したが、製造ラインの流れ方向において後方側から前方側に順に裏層用原料ペーストを供給するホッパ４ｃ、中層用原料ペーストを供給するホッパ４ｂ、表層用原料ペーストを供給するホッパ４ａを並べて配置してもよく、この場合には、製造ラインの流れ方向に供給される下側の原紙２上にまずホッパ４ｃから裏層用原料ペーストを流下して積層し、次に、裏層用原料ペーストの上にホッパ４ｂから中層用原料ペーストを流下して積層し、次に、中層用原料ペーストの上に表層用原料ペーストを流下して積層する。このようにして下から順に裏層用原料ペースト、中層用原料ペースト、表層用原料ペーストを積層して３層に重なった原料ペーストを成形ローラ５に送るようにしてもよい。
【００２４】
また、上記実施形態では下の原紙２と上の原紙３との間に表層用原料ペースト、中層用原料ペースト、裏層用原料ペーストを上下に順に重ねてサンドイッチして硬化させることで、調湿材の配合量を厚み方向において表面側が高くなるように傾斜をつけた調湿建材１を製造した例を示したが、型内の下部に表層用原料ペーストを注入して重ね、次に、型内の表層用原料ペーストの上に中層用原料ペーストを注入して重ね、次に、型内の中層用ペーストの上に裏層用原料ペーストを注入して重ね、型内において硬化させ、型から脱型することで、調湿材の配合量を厚み方向において表面側が高くなるように傾斜をつけた調湿建材１を製造するようにしてもよいものであり、また、型内の下部に裏層用原料ペーストを注入して重ね、次に、型内の裏層用原料ペーストの上に中層用原料ペーストを注入して重ね、次に、型内の中層用ペーストの上に表層用原料ペーストを注入して重ね、型内において硬化させ、型から脱型することで、調湿材の配合量を厚み方向において表面側が高くなるように傾斜をつけた調湿建材１を製造するようにしてもよいものである。
【００２５】
下記の表１には図２の製造装置を用いて製造した表層１ａ、中層１ｂ、裏層１ｃの各層における珪藻土の配合量を異ならせた実施例１〜実施例３、比較例１〜比較例２の調湿建材１について、調湿力、強度の評価を示している。
【００２６】
【表１】
2004076341.tif 000003
【００２７】
上記表１から明らかなように表層１ａの珪藻土（調湿材）の配合量を大きくするほど調湿スピードは高くなり、強度も小さくなり、また、コストも高くなるので表層１ａにおける珪藻土の配合量は４０〜６０％にするのがよいことが判る。
【００２８】
【発明の効果】
上記のように本発明の請求項１記載の発明にあっては、調湿建材の主体を構成するための硬化性主材に調湿材を配合した原料を硬化して形成した調湿建材において、調湿材の配合量を厚み方向において表面側が高くなるように傾斜をつけたので、調湿建材全体における調湿材の配合量を増やすことなく表面側の調湿材の配合量を高くできて、調湿建材の吸湿初期の吸湿スピードを高めることができるものであり、しかも、調湿建材全体における調湿材の配合量を増やす必要がないので調湿建材の主体を構成するための硬化性主材の配合量が低下せず、これにより調湿建材の強度の低下を招くことがないものである。また、調湿建材全体における調湿材の配合量を増やす必要がないので、コストも高くならないものであり、この結果、強度の低下を招くことなく吸湿初期の吸湿スピードが高い安価な調湿建材を提供できるものである。
【００２９】
また、請求項２記載の発明にあっては、上記請求項１記載の発明の効果に加えて、表面側の調湿材の配合量を４０〜６０％としたので、最適の配合で効果的に調湿建材の吸湿初期の吸湿スピードを高め、且つ強度の低下を招かないようにできるものである。
【００３０】
また、請求項３記載の発明にあっては、上記請求項１又は請求項２記載の発明の効果に加えて、調湿材が珪藻土であるので材料コストを低減できるものである。
【００３１】
また、請求項４記載の発明にあっては、調湿建材の主体を構成するための硬化性主材に調湿材を配合した原料として調湿材の配合量の異なる原料ペーストを複数種類用意し、調湿材の配合量の少ない原料ペーストから調湿材の配合量の多い原料ペーストという順に、又は、調湿材の配合量の多い原料ペーストから調湿材の配合量の少ない原料ペーストという順に重ねて硬化させるので、調湿材の配合量の異なる原料ペーストを調湿材の配合量の高い順又は低い順に重ねるという簡単な方法で、上記のような特徴を備えた調湿材の配合量を表面側が高くなるように傾斜をつけた調湿建材を製造できるものである。
【００３２】
また、請求項５記載の発明にあっては、上記請求項４記載の発明の効果に加えて、下側の原紙の上に調湿材の配合量の少ない原料ペーストから調湿材の配合量の多い原料ペーストという順に、又は、調湿材の配合量の多い原料ペーストから調湿材の配合量の少ない原料ペーストという順に重ね、その後に上側の原紙を重ねて、上下の原紙の間にサンドイッチして硬化させるので、上下の原紙間にサンドイッチすることで、簡単な方法で上記のような特徴を備えた調湿材の配合量を表面側が高くなるように傾斜をつけた調湿建材を製造できるものである。
【図面の簡単な説明】
【図１】本発明の吸湿建材の厚み方向の層構成を示す説明図である。
【図２】同上の吸湿建材の製造装置の概略説明図である。
【符号の説明】
１　調湿建材
２　下側の原紙
３　上側の原紙
【図１】
2004076341.tif 000004
【図２】
2004076341.tif 000005